(57)【要約】【課題】純度及び安定性の高い高品質のナノカーボンを低コストで効率よく量産すること、及び一定条件で運転して殆ど半永久的にナノカーボンを生成しつづけることができ、ナノカーボンを大量に供給することを課題とする。【解決手段】還元雰囲気の加熱炉容器１１と、加熱炉容器の外周部に配置された加熱源１３と、加熱炉容器の上流側に配置され，加熱炉容器内に炭化水素と微量の金属触媒粉とを混合噴霧する炭化水素・触媒混合噴霧ノズル１５と、加熱炉容器の下流側に配置された生成ナノカーボン排出ノズル１８とを具備し、炭化水素・触媒混合噴霧ノズル１５より金属触媒粉の混合した金属触媒粉混合炭化水素を連続的に或いは間欠的に噴霧することにより加熱炉容器内で反応させてナノカーボンを成長させ、成長した生成ナノカーボンを排出ノズルにより排出することを特徴とする。【選択図】      図１
2010052957.tif 000002
【特許請求の範囲】
【請求項１】
還元雰囲気の加熱炉容器と、この加熱炉容器の外周部に配置された加熱源と、前記加熱炉容器の上流側に配置され，加熱炉容器内に炭化水素と微量の金属触媒粉とを混合噴霧する炭化水素・触媒混合噴霧ノズルと、前記加熱炉容器の下流側に配置された生成ナノカーボン排出ノズルとを具備し、炭化水素・触媒混合噴霧ノズルより金属触媒粉の混合した金属触媒粉混合炭化水素を連続的に或いは間欠的に噴霧することにより加熱炉容器内で反応させてナノカーボンを成長させ、成長した生成ナノカーボンを前記排出ノズルにより排出することを特徴とするナノカーボン生成炉。
【請求項２】
前記加熱炉容器内で生成、成長したナノカーボンを掻き取る掻取り機構は前記加熱炉容器の内面近傍を掻き取るように配置され、この掻取り機構により加熱炉容器の内面に成長したナノカーボンを掻き落とすことを特徴とする請求項１記載のナノカーボン生成炉。
【請求項３】
前記炭化水素と混合噴霧する微量の金属触媒粉の材質は鉄であり、前記加熱炉容器内面の表面温度は、微量の金属触媒粉の混合した金属触媒粉混合炭化水素を連続的に或いは間欠的に噴霧する状態で５５０〜７００℃の範囲に設定されていることを特徴とする請求項１若しくは２に記載のナノカーボン生成炉。
【請求項４】
前記加熱炉容器内に噴霧する微量の金属触媒粉の混合した金属触媒粉混合炭化水素は加熱炉容器内で加熱してガス状態とし、前記加熱炉容器の内面の表面温度の温度を下げずに均一に噴霧されることを特徴とする請求項１乃至３のいずれか一に記載のナノカーボン生成炉。
【請求項５】
前記加熱炉容器内に噴霧する微量の金属触媒粉の混合した金属触媒粉混合炭化水素は、ガス状態で噴霧するだけでなく、液体状態で噴霧して加熱炉容器内で気化させることにより加熱炉容器内で反応させることを特徴とする請求項１乃至４のいずれか一に記載のナノカーボン生成炉。
【請求項６】
前記加熱炉容器内に噴霧する微量の金属触媒粉の混合した金属触媒粉混合炭化水素は液体状態で加熱炉容器内に噴霧するようにし、その液体の金属触媒粉混合炭化水素には酸成分を含み、金属触媒粉表面から金属の微粒子が腐食して剥離しやすくすることで、金属触媒粉表面での反応を促進させることを特徴とする請求項５に記載のナノカーボン生成炉。
【請求項７】
前記加熱炉容器内に微量の金属触媒粉の混合した金属触媒粉混合炭化水素炭化水素を噴霧するだけでなく、水素も噴霧することで前記加熱炉容器のガスを活性化させることを特徴とする請求項１乃至６のいずれか一に記載のナノカーボン生成炉。
【請求項８】
前記加熱炉容器内に微量の金属触媒粉の混合した金属触媒粉混合炭化水素炭化水素を噴霧するだけでなく、水蒸気も噴霧することで前記加熱炉容器内のガスを活性化させることを特徴とする請求項１乃至６のいずれか一に記載のナノカーボン生成炉。
【請求項９】
前記掻取り機構は、加熱炉容器の内面は中心軸を中心に同心円状とし、その中心軸を中心に加熱炉容器内で掻取り部材を回転させ、かつ前記加熱炉容器内面と掻取り部材との隙間距離を調整できるような構成であることを特徴とする請求項２に記載のナノカーボン生成炉。
【請求項１０】
前記加熱炉容器内面の表面温度は、金属触媒粉の混合した金属触媒粉混合炭化水素炭化水素を連続的に或いは間欠的に均一に噴霧する状態で５５０〜７００℃の範囲に正確に設定できるように、前記加熱炉容器内面の表面温度を計測する温度計測手段が設置されていることを特徴とする請求項１乃至９のいずれか一に記載のナノカーボン生成炉。
【請求項１１】
前記加熱炉容器のナノカーボン排出部にはナノカーボン排出用の上下２段のダブルダンパーが設置され、加熱炉容器内の温度が一定で還元雰囲気にしたままナノカーボンを加熱炉容器外に払い落とすことができる構成であることを特徴とする請求項１乃至１０のいずれか一に記載のナノカーボン生成炉。
【請求項１２】
金属触媒粉は、鉄の純度の高い鉄粉もしくは鉄を含んだ炭素鋼の高い鉄粉であることを特徴とする請求項１乃至１１のいずれか一に記載のナノカーボン生成炉。
【発明の詳細な説明】
【技術分野】
【０００１】
本発明は、カーボンナノチューブ、カーボンファイバー、カーボンナノコイル等の有用性の高い繊維状のナノカーボンを効率的に製造するナノカーボン生成炉に関する。
【背景技術】
【０００２】
カーボンナノチューブの生成法としては、例えばアーク放電法、レーザー蒸着法、化学気相成長法(ＣＶＤ法)が挙げられる。  
アーク放電法は、正負のグラファイト電極間にアーク放電を起こすことでグラファイトが蒸発し、陰極先端に凝縮したカーボンの堆積物の中にカーボンナノチューブが生成される方法である（例えば、特許文献１参照）。レーザー蒸着法は、高温に過熱した不活性ガス中に金属触媒を混合したグラファイト試料を入れ、レーザー照射することによりカーボンナノチューブを生成する方法である（例えば、特許文献２参照）。  
一般に、アーク放電法やレーザー蒸発法では結晶性の良いカーボンナノチューブが生成できるが、生成するカーボンナノチューブの量が少なく大量生成に難しいとされる。
【０００３】
ＣＶＤ法には、反応炉の中に入れた基板にカーボンナノチューブを生成させる基板法（例えば、特許文献１参照）と、触媒金属と炭素源を一緒に高温の炉に流動させカーボンナノチューブを生成する流動気相法（例えば、特許文献４参照）の二つの方法がある。
【０００４】
気相成長法について、図１１を参照して説明する。図中の符番１は、内部に触媒２を担持する触媒担持基板３が配置された反応管を示す。反応管１の外周外側部には電気ヒータ４が配置されている。こうした構成の反応管１内に、該反応管１の一方側から原料（炭化水素）５を流し、反応管１の他方側から排気するようにすると、反応管１内部で炭化水素ガス６が発生し、カーボンナノチューブ７が形成される。なお、図１０中の符番８は炭化水素ガスを示す。
【０００５】
次に、流動気相法について、図１２を参照して説明する。但し、図１０と同部材は同符番を付して説明を省略する。図１２では、反応管１の一方側から原料である炭化水素５と共にキャリアガス８を流すことを特徴とする。これにより、電気ヒータ４が配置された部位に相当する反応管１内で炭化水素ガス６が発生し、カーボンナノチューブ７が形成される。
【０００６】
しかし、上記気相成長法は、バッジ処理であるので大量生産が難しい。また、流動気相法は、温度の均一性が低く結晶性の良いカーボンナノチューブを生成するのが難しいとされている。さらに、流動気相法の発展型として、高温の炉の中に、触媒兼用流動材で流動層を形成し、炭素原料を供給して繊維状のナノカーボンを生成する方法も提案されている。しかし、炉内の温度の均一性が低く結晶性の良いカーボンナノチューブを生成するのが難しいと考えられる。
【０００７】
しかして、純度及び安定性の高いカーボンナノチューブ、カーボンファイバー、カーボンナノコイル等の有用性の高い繊維状のナノカーボンを低コストで効率よく量産することができるようになれば、ナノカーボンの特性を生かしたナノテクノロジー製品を低コストで大量に供給することが可能になる。特に、これまでは特殊な触媒基板を製作し、その基板上で原料ガスと反応させてナノカーボンを生成したおり、長時間運転することで、その特殊な触媒基板が薄くなり、それ以上ナノカーボンが生成しなくなってしまう問題があった。
【特許文献１】特開２０００−９５５０９号公報
【特許文献２】特開平１０−２７３３０８号公報
【特許文献３】特開２０００−８６２１７号公報
【特許文献４】特開２００３−３４２８４０号公報
【発明の開示】
【発明が解決しようとする課題】
【０００８】
本発明はこうした事情を考慮してなされたもので、特殊な触媒基板等を用いずにしかも触媒用金属粉が殆ど混入することなく、純度及び安定性の高い高品質のカーボンナノチューブ、カーボンファイバー、カーボンナノコイル等の有用性の高い繊維状のナノカーボンを低コストで効率よく量産することができるナノカーボン生成炉を提供することを目的とする。また、本発明は、一定条件で運転することで、殆ど半永久的にナノカーボンを生成しつづけることができ、ナノカーボンを大量に供給することが可能なナノカーボン生成炉を提供することを目的とする。
【課題を解決するための手段】
【０００９】
本発明に係るナノカーボン生成炉は、還元雰囲気の加熱炉容器と、この加熱炉容器の外周部に配置された加熱源と、前記加熱炉容器の上流側に配置され，加熱炉容器内に微量の金属触媒粉の混合した金属触媒粉混合炭化水素を噴霧する金属触媒粉混合炭化水素注入ノズルと、前記加熱炉容器の下流側に配置された生成ナノカーボン排出ノズルとを具備し、金属触媒粉混合炭化水素注入ノズルより加熱炉容器の内に金属触媒粉の混合した炭化水素を連続的に或いは間欠的に噴霧することにより、加熱炉容器内で効率的にナノカーボンを生成、成長させ、成長した生成ナノカーボンを前記排出ノズルにより排出することを特徴とする。
【発明の効果】
【００１０】
本発明によれば、純度及び安定性の高い高品質のカーボンナノチューブ、カーボンファイバー、カーボンナノコイル等の有用性の高い繊維状のナノカーボンを低コストで効率よく量産することができる。しかも一定条件で運転することで、殆ど半永久的にナノカーボンを生成しつづけることができ、ナノカーボンを大量に供給することが可能なナノカーボン生成炉を提供することができる。
【発明を実施するための最良の形態】
【００１１】
以下、本発明のナノカーボン生成炉について更に詳しく説明する。  
（１）．本発明のナノカーボン生成炉は、上述したように、還元雰囲気の加熱炉容器と、この加熱炉容器の外周部に配置された加熱源と、前記加熱炉容器の上流側に配置され，加熱炉容器内に炭化水素と微量の金属触媒粉とを混合噴霧する炭化水素・触媒混合噴霧ノズルと、前記加熱炉容器の下流側に配置された生成ナノカーボン排出ノズルとを具備し、炭化水素・触媒混合噴霧ノズルより金属触媒粉の混合した金属触媒粉混合炭化水素を連続的に或いは間欠的に噴霧することにより加熱炉容器内で反応させてナノカーボンを成長させ、成長した生成ナノカーボンを前記排出ノズルにより排出することができる。
【００１２】
（２）．上記（１）において、前記加熱炉容器内で生成、成長したナノカーボンを掻き取る掻取り機構は前記加熱炉容器の内面近傍を掻き取るように配置され、この掻取り機構により加熱炉容器の内面に成長したナノカーボンを掻き落とすことが好ましい。こうした構成により、加熱炉容器の下流からナノカーボンを安定的に排出することができ、ナノカーボンを連続的に製造することができる。
【００１３】
（３）．上記（１）又は（２）において、前記炭化水素と混合噴霧する微量の金属触媒粉の材質は鉄であり、前記加熱炉容器の内面の表面温度は、微量の金属触媒粉の混合した金属触媒粉混合炭化水素を連続的に或いは間欠的に噴霧する状態で５５０〜７００℃の範囲に設定されていることが好ましい。こうした構成により、金属触媒粉を安価な鉄でナノカーボンを生成できる。また、加熱炉容器の内面上から或る一定厚さ以上に成長しその自重で加熱炉容器から剥離、或いは、生成ナノカーボンを掻取り機構により掻き落とすことにより、自然落下したナノカーボンは前記加熱炉容器の下部に流下し、加熱炉容器の下流から排出することにより、ナノカーボンを連続的に製造することができる。
【００１４】
（４）．上記（１）乃至（３）において、前記加熱炉容器内に噴霧する微量の金属触媒粉の混合した金属触媒粉混合炭化水素は加熱炉容器内で加熱してガス状態とし、前記加熱炉容器の内面の表面温度の温度を下げずに均一に噴霧することが好ましい。こうした構成により、加熱炉容器内の温度が下がることなく、加熱炉容器内でのナノカーボン生成反応が促進され、ナノカーボンの生成速度が速まり、生成効率が高まる。また、加熱源の設定温度を低めに設定しても加熱炉容器を最適な範囲に保持することができ、加熱炉容器内の加熱温度も下げることができ、ナノカーボン生成効率を高めた状態でナノカーボンを連続的に安定的に生成、回収することができる。
【００１５】
（５）．上記（１）乃至（４）において、前記加熱炉容器内に噴霧する微量の金属触媒粉の混合した金属触媒粉混合炭化水素は、ガス状態で噴霧するだけでなく、液体状態で噴霧して前記加熱炉容器内で気化させることにより前記加熱炉容器内で反応させることが好ましい。こうした構成により、加熱炉容器内の温度が下がることなく、加熱炉容器内でのナノカーボン生成反応が促進され、ナノカーボンの生成速度が速まり、生成効率が高まる。
【００１６】
（６）．上記（５）において、前記加熱炉容器内に噴霧する微量の金属触媒粉の混合した金属触媒粉混合炭化水素を液体状態で加熱炉容器内に噴霧するようにし、その液体の微量の金属触媒粉の混合した金属触媒粉混合炭化水素には酸成分を含み、前記加熱炉容器内から金属の微粒子が腐食して剥離しやすくすることで、前記加熱炉容器内での反応を促進させることが好ましい。こうした構成により、加熱炉容器内の温度が下がることなく、加熱炉容器内でのナノカーボン生成反応が促進され、ナノカーボンの生成効率が高まる。
【００１７】
（７）．上記(１)乃至（６）において、前記加熱炉容器内に金属触媒粉の混合した金属触媒粉混合炭化水素を噴霧するだけでなく、水素も噴霧することで前記加熱炉容器内を活性化させることが好ましい。こうした構成により、加熱炉容器内では加熱炉容器内に噴霧する金属触媒粉混合炭化水素中の触媒粒子が核となり炭化水素だけでなく水素も噴霧され高温状態で反応することで、金属触媒粉の混合した金属触媒粉混合炭化水素だけ噴霧され高温状態で反応する場合と比べて、気相成長法によってより効率的にナノカーボンが生成、成長する。また、加熱炉容器内は均一に加熱されるとともに、金属触媒粉混合炭化水素と水素が均一に噴霧されることで、加熱炉容器内で斑なく均一にナノカーボンが生成、成長し、ナノカーボンを連続的に製造することができる。
【００１８】
（８）．上記(１)乃至（６）において、前記加熱炉容器内に金属触媒粉の混合した金属触媒粉混合炭化水素を噴霧するだけでなく、水蒸気も噴霧することで前記加熱炉容器内を活性化させることが好ましい。こうした構成により、上記(７)と同様、金属触媒粉の混合した金属触媒粉混合炭化水素だけ噴霧され高温状態で反応する場合と比べて、気相成長法によってより効率的にナノカーボンが生成、成長するとともに、ナノカーボンを連続的に製造することができる。
【００１９】
（９）．上記(２)において、前記掻取り機構は、前記加熱炉容器の中心軸を中心に掻取り羽根などの掻取り部材を回転させ、かつ前記加熱炉容器内の表面と掻取り部材との隙間距離を調整できるような構成であることが好ましい。こうした構成により、加熱炉容器内の金属微粒子を掻き取ることなく、加熱炉容器内表面から或る一定厚さ以上に成長してその自重で加熱炉容器内から剥離しきれないナノカーボンを定期的に強制的に加熱炉容器内の下部に流下させ、加熱炉容器の下流から安定的に排出することができ、ナノカーボンを連続的に製造することができる。
【００２０】
（10）．上記(１)乃至（９）において、前記加熱炉容器の内面の表面温度は、金属触媒粉の混合した金属触媒粉混合炭化水素を連続的に或いは間欠的に均一に噴霧する状態で５５０〜７００℃の範囲に正確に設定できるように、前記加熱炉容器内の表面を計測する温度計測手段が設置されていることが好ましい。こうした構成により、加熱炉容器内の表面温度を正確に計測し、加熱炉容器内の外側のヒータ温度を厳密に制御することで、ナノカーボンの生成効率、生成純度を高めることができる。従って、良質で純度の高いナノカーボンを連続的に製造することができる。
【００２１】
（11）．上記(１)乃至（10）において、前記加熱炉容器のナノカーボン排出部にはナノカーボン排出用の上下２段のダブルダンパーが設置され、前記加熱炉容器内の温度が一定で還元雰囲気にしたままナノカーボンを加熱炉容器外に払い落とすことができる構成であることが好ましい。こうした構成により、加熱炉容器のナノカーボン払出しを安定的に確実に行うことができるコンパクトなナノカーボン生成炉が得られる。
【００２２】
（12）．上記(１)乃至（11）において、金属触媒粉は、鉄の純度の高い鉄粉もしくは鉄を含んだ炭素鋼の高い鉄粉であることが好ましい。こうした構成より、低コストで手軽に高品質のナノカーボンを生成することができる。また、鉄の純度の高い鉄板もしくは鉄を含んだ炭素鋼の製品規格は画一であるので、常に安定した純度および安定性の高い高品質のナノカーボンを低コストで手軽に効率よく量産することができる。
【００２３】
以下、図面を参照して本発明の実施の形態について説明するが、本発明はここに説明する実施の形態に限定されるものではない。  
（第１の実施形態）  
図１は、本発明の第１の実施形態による縦型方式のナノカーボン生成炉の概略図である。  図中の符番１１は、還元雰囲気の縦型の加熱炉容器（内筒）を示す。この加熱炉容器１１の内面には、円筒状の金属基板１２が密着して配置されている。この金属基板１２には触媒の機能を持たせることも可能であり、例えば、鉄基板とすることでこの基板に触媒機能を持たせることができる。但し、本発明においては、加熱炉容器１１の上流側に加熱炉容器１１内に炭化水素と微量の金属触媒粉とを混合噴霧する炭化水素・触媒混合噴霧ノズル１５が配置され，ここから金属触媒粉の混合した金属触媒粉混合炭化水素を注入され、注入する炭化水素中には微量の金属触媒粉を混合しているため、金属基板１２は常時金属触媒の機能を保持する必要はない。この金属触媒粉の混合した金属触媒粉混合炭化水素中に混合する金属触媒粉は、ナノカーボン生成の核としての機能を持たせるために微量混合すればよく、炭化水素に比べて十分に微量なレベルである。金属触媒粉は、炭化水素との混合に際しては炭化水素が液体である場合、例えば炭化水素液中に微量の金属触媒粉を注入し、攪拌、混合させることで、炭化水素液中に注入した金属触媒粉が十分に均一に拡散されて混合させる。
【００２４】
炭化水素中に混合する金属触媒粉の量としては、炭化水素に対する金属触媒粉の比率が、１／１０万〜１０００万程度の微小レベルで十分であり、特に炭化水素が液体の場合、炭化水素の容器に微小レベルの金属触媒粉を添加し均一攪拌する程度で十分である。尚、金属触媒粉の添加量が多いと、ナノカーボンの生成量は高まるが、生成ナノカーボン中に金属触媒粉が含まれ、局所的に純度が低くなるという問題がある。この為、金属触媒粉の添加比率は極力下げて、金属触媒粉が殆ど含まれていない純度の高いナノカーボンが生成するよう、炭化水素原料の種類と添加する金属触媒粉の種類の組合せにより、その組合せ条件での最適な金属触媒粉添加比率を見極めることが重要とある。
【００２５】
これにより、前記加熱炉容器１１内面の円筒状の容器材料は、円筒状の金属基板１２自体が触媒としての機能を有しなくても、耐熱性を有し且つある程度表面が滑らかで熱変形しない材質でありさえすれば問題なく、金属触媒粉混合炭化水素を供給するのみで、安定的にナノカーボンを生成することができる。
【００２６】
前記加熱炉容器１１の円筒状の容器材料外周部には加熱源としての電気ヒータ１３が配置され、この電気ヒータ１３により前記加熱炉容器１１内が加熱されるようになっている。前記加熱炉容器１１及び電気ヒータ１３の外側には保温材１４が配置され、加熱炉容器１１の内部を保温するように構成されている。前記加熱炉容器１１の上部側（上流側）には、加熱炉容器１１の内部に金属触媒粉の混合した金属触媒粉混合炭化水素を注入するための金属触媒粉混合炭化水素注入ノズル１５が配置されている。この金属触媒粉混合炭化水素注入ノズル１５の先端には金属触媒粉混合炭化水素分散メッシュ１６が取り付けられ、ここで金属触媒粉混合炭化水素が加熱炉容器内に噴霧されるようになっている。加熱炉容器１１の下部側（下流側）には、前記加熱炉容器１１内で生成し、分離したナノカーボン１７を排出する生成ナノカーボン排出ノズル（以下、単に排出ノズルと呼ぶ）１８が設けられている。
【００２７】
次に、上記構成のナノカーボン生成炉１０の動作について作用する。  
まず、ナノカーボン生成炉１０内の上流側から金属触媒粉混合炭化水素を金属触媒粉混合炭化水素注入ノズル１５から金属触媒粉混合炭化水素分散メッシュ１６を経由して連続的に或いは間欠的に噴霧する。これにより、ナノカーボン生成炉１０内の加熱炉容器１１内面に密着して配置した金属基板１２上、或いは、前記加熱炉容器１１内面で反応させてナノカーボン１７を成長させる。ナノカーボン生成炉１０内の上部で噴霧された金属触媒粉混合炭化水素は、ナノカーボン生成炉１０内の加熱炉容器１１内面に配置した金属基板１２上、或いは、前記加熱炉容器１１内面で反応させてナノカーボン１７が成長する。
【００２８】
前記加熱炉容器１１内面の円筒状の容器材料、金属基板１２上、或いは、前記加熱炉容器１１内面で成長した生成ナノカーボン１７は、その自重で前記加熱炉容器１１内面、或いは、前記加熱炉容器１１内面から下流側に飛散し、剥離、飛散したナノカーボン１７’は自然落下する。微視的なナノカーボンの生成形態としては、最適温度において前記加熱炉容器１１内面の円筒状の容器材料、金属基板１２の表面、或いは、前記加熱炉容器１１内で金属微粒子と炭化水素とが反応してナノカーボン１７が生成し、成長する。また、これとともに、ナノカーボンの成長につれて反応する金属微粒子が空間に剥離し、僅かに剥離した金属微粒子が分離し、分離した金属微粒子から新たにナノカーボンが生成、成長することを繰り返すことで加速度的にナノカーボンが生成、成長し、純度の高いナノカーボンが大量に合成できる。
【００２９】
ナノカーボンは短時間で大量合成する。そのため、前記加熱炉容器１１内面の円筒状の容器材料、金属基板１２の表面、或いは、前記加熱炉容器１１内で或る一定厚さ以上に成長したナノカーボンの束は、その自重で前記加熱炉容器１１内面の円筒状の容器材料、金属基板１２の表面から剥離、或いは、前記加熱炉容器１１内で金属微粒子から成長し、自然落下する。その際、金属基板１２の表面から剥離する金属微粒子、また、ナノカーボンに含まれる金属微粒子はほんの僅かである。前記金属微粒子は、噴霧された金属触媒粉混合炭化水素中の金属触媒粉を核として、金属微粒子と炭化水素とが反応してナノカーボンが生成、成長を連続的に繰り返す。これにより、ナノカーボン生成炉１０の上部の金属触媒粉混合炭化水素を金属触媒粉混合炭化水素注入ノズル１５から金属触媒粉混合炭化水素分散メッシュ１６を経由して連続的に噴霧し続ける。つまり、ナノカーボン生成炉内、及び、内筒内面に配置した金属基板上で反応を繰り返し、ナノカーボンが連続的に生成、成長を連続的に繰り返す。
【００３０】
即ち、ナノカーボン生成炉１０内、及び、前記加熱炉容器１１内面の円筒状の容器材料、内筒内面に配置した金属基板上では金属触媒粉を構成する触媒粒子が核となり噴霧された金属触媒粉混合炭化水素と高温状態で反応し、気相成長法によりナノカーボンが生成、成長する。ナノカーボン生成炉１０内面は均一に加熱されるとともに、炭化水素も均一に噴霧されることで、ナノカーボン生成炉１０内で斑なく均一にナノカーボンが生成、成長できる。これにより、特殊な金属基板等を保持せずとも、金属触媒粉混合炭化水素を供給するのみで、安定的にナノカーボンを連続的に製造することができることになる。
【００３１】
上記したように、第１の実施形態によれば、加熱炉容器１１と、この加熱炉容器１１の外周部に配置された電気ヒータ１３と、加熱炉容器１１の上部側に配置され，加熱炉容器１１内に金属触媒粉混合炭化水素を噴霧する金属触媒粉混合炭化水素注入ノズル１５と、加熱炉容器１１の下流側に配置された生成ナノカーボン排出ノズル１８とを具備し、加熱炉容器１１内に、金属触媒粉混合炭化水素注入ノズル１５より金属触媒粉混合炭化水素を連続的に噴霧することにより加熱炉容器１１内で反応させてナノカーボンを成長させ、成長した生成ナノカーボンを前記排出ノズル１８により排出する構成となっている。従って、純度及び安定性の高い高品質のナノカーボンを低コストで効率よく量産することができる。  なお、第１の実施形態では、加熱源として電気ヒータを用いた場合について述べたが、これに限らず、装置、プラント等の排熱を利用する熱風等を利用し、ナノカーボン製造装置全体の効率、システム全体の効率化を図るようにしてもよい。
【００３２】
また、設計上、炭化水素注入ノズルから噴霧する流量がナノカーボンの生成に最適となるように、炭化水素の噴霧流量を制御する為に炭化水素ヘッダーへの炭化水素供給配管に流量計、流量調整バルブを設置したりすることは適宜実施する。
【００３３】
更に、図１においては、ナノカーボン生成炉は縦型方式とし、金属触媒粉混合炭化水素注入ノズルを上部に、生成ナノカーボン排出ノズルを下部に設置しているが、横型方式、或いは、斜め設置方式とし、電気ヒータから加熱する還元雰囲気のナノカーボン生成炉内に同心円状の内筒内面に金属基板を密着して配置するようにし、生成ナノカーボンの排出方式等を工夫することで、効率的にナノカーボンを連続的に製造するようにしてもよい。
【００３４】
本発明によれば、純度及び安定性の高い高品質のカーボンナノチューブ、カーボンファイバー、カーボンナノコイル等の有用性の高い繊維状のナノカーボンを低コストで効率よく量産することができる。しかも一定条件で運転することで、殆ど半永久的にナノカーボンを生成しつづけることができ、ナノカーボンを大量に供給することが可能なナノカーボン生成炉を提供することができる。
【００３５】
（第２の実施形態）  
図２は、本発明の第２の実施形態による縦型方式のナノカーボン生成炉の概略図である。なお、図１と同部材は同符番を付して説明を省略する。  
図中の符番２１は、駆動軸回転モータ２２より回転する回転駆動軸である。この回転駆動軸２２には、金属基板１２上、或いは、前記加熱炉容器１１内面で成長した生成ナノカーボン１７を掻き取る板状の掻取り羽根２３ａ，及び掻き落としたナノカーボン１７を更に排出ノズル１８から確実に下部側に落とすための掻取り羽根２３ｂが夫々加熱炉容器１１と同心円状に取り付けられている。ここで、回転駆動軸２１，駆動軸回転モータ２２及び掻取り羽根２３ａ，２３ｂを総称して掻取り機構２４と呼ぶ。掻取り羽根２３ａ，２３ｂは、その最外側寄りの縁が円筒状の金属基板１２上、或いは、前記加熱炉容器１１内面の表面から僅かに均一な距離を離して回転するように構成されている。従って、掻取り羽根２３ａ，２３ｂは、円筒状の金属基板１２上、或いは、前記加熱炉容器１１内面の表面近傍に生成したナノカーボン１７のみを掻き落とすようになっている。
【００３６】
次に、こうした構成のナノカーボン生成炉１０の動作について作用する。  
まず、金属基板１２上、或いは、前記加熱炉容器１１内面の表面近傍では、金属触媒粉混合炭化水素注入ノズルから注入、噴霧された金属触媒粉が核となる。この金属触媒粉は、注入、噴霧された炭化水素と高温状態で反応し、気相成長法によりナノカーボン１７が生成、成長する。掻き取り機構２４は常時回転させることも可能である。しかし、生成、成長したナノカーボン１７を頻繁に掻き取ると、ナノカーボンの回収量が低下し、金属表面を掻き取ることで、金属触媒粒子も同伴するようになりナノカーボンの含有金属量も増加する。この為、掻き取り機構２４は常時駆動させず、金属基板１２上、或いは、前記加熱炉容器１１内面の表面近傍である程度ナノカーボン１７が成長した段階で回転させるようにするのが効果的である。
【００３７】
更に、ナノカーボンの嵩比重は非常に低いため、加熱炉容器１１の下部のナノカーボン排出ノズル１８が細く狭まっていると、掻き取られ流下したナノカーボンが加熱炉容器１１の下部でブリッジして排出されなくなることもある。このようなブリッジ防止の為に、ナノカーボン生成炉１０の下部側に位置する回転駆動軸２１に掻取り羽根２３ｂを設けている。これにより、ブリッジしやすいナノカーボン生成炉１０下部の生成ナノカーボン排出ノズル１８近傍表面を掻き取ることができ、生成ナノカーボンの掻き取り、掻き落としと同時に生成ナノカーボンの排出ブリッジ防止も効果的に行うことができる。
【００３８】
第２の実施形態のナノカーボン生成炉によれば、回転駆動軸２１，駆動軸回転モータ２２及び掻取り羽根２３ａ，２３ｂからなる掻取り機構２４を加熱炉容器１１に配置し、掻取り羽根２３ａにより金属基板表面の生成ナノカーボンを掻き取る構成になっている。このため、金属基板１２上、或いは、前記加熱炉容器１１内面の表面から或る一定厚さ以上に成長してその自重で金属基板１２上、或いは、前記加熱炉容器１１内面の表面近傍から剥離しきれないナノカーボン１７を定期的に強制的にナノカーボン生成炉１０の下部に流下させ、ナノカーボン生成炉１０の下流から安定的に排出することができ、ナノカーボンを連続的に製造することができる。  
また、ナノカーボン生成炉１０の下部側に位置する回転駆動軸２１に掻取り羽根２３ｂを設けるため、ブリッジしやすいナノカーボン生成炉１０下部の生成ナノカーボン排出ノズル１８近傍表面を掻き取ることができるようにもすることで、生成ナノカーボンの掻き取り、掻き落としと同時に生成ナノカーボンの排出ブリッジ防止も効果的に行うことができる。
【００３９】
なお、第２の実施形態において、生成ナノカーボンの掻き取り、掻き落としと同時に生成ナノカーボンの排出ブリッジ防止機構としては、上述した生成ナノカーボン掻き取り棒、掻き取り羽根の方式に限らず、両者を最適に実施できるよう、生成ナノカーボンの排出ブリッジ防止用にブラシを設置する等、ナノカーボンの安定的排出が行える方式を設計することもできることは言うまでもない。また、加熱源として電気ヒータを用いた場合について述べたが、これに限らず、装置、プラント等の排熱を利用する熱風等を利用し、ナノカーボン製造装置全体の効率、システム全体の効率化を図るようにしてもよい。
【００４０】
（第３の実施形態）  
本発明の第３の実施形態による縦型方式のナノカーボン生成炉は、図２の生成炉と比較して基本的な構成は同じであるので、図２を利用して説明する。  
第３の実施形態に係るナノカーボン生成炉は、炭化水素と混合噴霧する微量の金属触媒粉の材質を鉄とし、前記加熱炉容器内面の表面温度は、微量の金属触媒粉の混合した金属触媒粉混合炭化水素を連続的に或いは間欠的に噴霧する状態で５５０〜７００℃の範囲に設定したことを特徴とする。
【００４１】
前記加熱炉容器内面の表面温度をなるべく低くし、ナノカーボン生成炉全体の効率を高めることができるのが良いが、我々のこれまでの試験研究より、微量の金属触媒粉の混合した金属触媒粉混合炭化水素の金属触媒粉を鉄とし、前記加熱炉容器内面の表面温度を８００℃以上に高めなくても、５５０〜７００℃の範囲に設定することで、最も効率的に高純度のカーボンナノチューブを生成できることを検証している。
【００４２】
第３の実施形態のナノカーボン生成炉によれば、炭化水素と混合噴霧する微量の金属触媒粉を安価な鉄でナノカーボンを生成できるだけでなく、前記加熱炉容器内面で或る一定厚さ以上に成長しその自重で前記加熱炉容器内面から剥離、或いは、生成ナノカーボンを掻取り機構２４により掻き落とすことにより、自然落下したナノカーボン１７はナノカーボン生成炉の下部に流下し、ナノカーボン生成炉の下流から排出することにより、ナノカーボンを連続的に製造することができる。
【００４３】
（第４の実施形態）  
図３は、本発明の第４の実施形態に係る縦型方式のナノカーボン生成炉の概略図である。なお、図１，２と同部材は同符番を付して説明を省略する。  
図中の符番３１は、液体又は気体の状態の炭化水素を生成炉内に噴霧する為の金属触媒粉混合炭化水素注入ノズルを示す。また、符番３２は、液体又は気体の状態の金属触媒粉混合炭化水素を通す為の金属触媒粉混合炭化水素分散メッシュを示す。
【００４４】
第４の実施形態では、加熱炉容器１１内面に噴霧する金属触媒粉混合炭化水素を液体或いは気体の状態でナノカーボン生成炉１０内に注入、噴霧し、この金属触媒粉混合炭化水素を加熱しガス状態とし、前記加熱炉容器１１内面の表面温度を下げずに均一に噴霧するようにしている。
【００４５】
ナノカーボン生成炉１０の構造は、基本的に図２と同じである。しかし、図３では、還元雰囲気のナノカーボン生成炉内の上部の金属触媒粉混合炭化水素の注入部を金属触媒粉混合炭化水素注入ノズル３１から金属触媒粉混合炭化水素分散メッシュ３２を経由して連続的に或いは間欠的に噴霧し続けるようにし、金属触媒粉混合炭化水素分散メッシュ３２をナノカーボン生成炉内の電気ヒータ１３の直近まで下げて、注入される液体或いは気体の状態の金属触媒粉混合炭化水素がナノカーボン生成炉内の電気ヒータ１３で加熱され、ガス状態となり、前記加熱炉容器１１内面の温度を下げずに均一に噴霧するようにした。
【００４６】
この場合、ナノカーボン生成炉は縦型とし、前記加熱炉容器１１内面の温度をナノカーボンの生成に最適な温度（５００〜７００℃）の範囲にとなるようにしているが、ナノカーボン生成炉内の上部は上昇気流により高温雰囲気になっている。この高温雰囲気に液体或いは気体の状態の金属触媒粉混合炭化水素を噴霧することで加熱されガス状態となり、ガス状態の金属触媒粉混合炭化水素が前記加熱炉容器１１内部に均一に噴霧されて反応することで、前記加熱炉容器１１内の温度を下げずに効率的にナノカーボン１７を生成することができる。
【００４７】
第４の実施形態のナノカーボン生成炉によれば、金属触媒粉混合炭化水素注入ノズル３１に連結した金属触媒粉混合炭化水素分散メッシュ３２をナノカーボン生成炉内の電気ヒータ１３の直近まで下げ、前記加熱炉容器１１に噴霧する金属触媒粉混合炭化水素を予めナノカーボン生成炉内で加熱し、ガス状態として前記加熱炉容器１１内に連続的に或いは間欠的に噴霧する構成になっている。これにより、前記加熱炉容器１１内の温度を下げることなく、前記加熱炉容器１１内でのナノカーボン生成反応が促進され、ナノカーボンの生成速度が速まり、生成効率が高まる。また、これだけでなく、電気ヒータ１３の設定温度を低めに設定しても前記加熱炉容器１１内を最適な範囲に保持することができ、ナノカーボン生成炉１０の加熱温度も下げることができ、ナノカーボン生成効率を高めた状態でナノカーボンを連続的に安定的に生成、回収することができる。
【００４８】
（第５の実施形態）
図４は、本発明の第５の実施形態に係る縦型方式のナノカーボン生成炉の概略図である。なお、図１，２、３と同部材は同符番を付して説明を省略する。  
図中の符番３３は、液体の状態の金属触媒粉混合炭化水素を生成炉内に噴霧する為の金属触媒粉混合炭化水素注入ノズルを示す。また、符番３４は、電気ヒータ１３の直近まで下げられた、液体の状態の金属触媒粉混合炭化水素を通す為の金属触媒粉混合炭化水素分散メッシュを示す。
【００４９】
図４のナノカーボン生成炉１０は、図１，図２，図３のナノカーボン生成炉と基本的な構成は同様である。しかし、図４では、還元雰囲気のナノカーボン生成炉の加熱炉容器１１内に噴霧する液体の金属触媒粉混合炭化水素は、加熱してガス状態で噴霧するだけでなく、液体状態のまま噴霧してナノカーボン生成炉内で噴霧した液体の金属触媒粉混合炭化水素を気化させることにより前記加熱炉容器１１内で反応させるようにした構成となっている。
【００５０】
即ち、還元雰囲気のナノカーボン生成炉１０内の同心円状の加熱炉容器１１内に噴霧する金属触媒粉混合炭化水素は、エタノール、メタノール、バイオエタノール、各種アルコール、灯油等の炭化水素油等に微量の金属触媒粉を混合して液体状態で噴霧してナノカーボン生成炉１０内で気化させている。これにより、加熱炉容器１１内に気化した金属触媒粉混合炭化水素を連続的に均一に噴霧して反応させ、ナノカーボン１７を生成できるようにするものである。
【００５１】
図４のナノカーボン生成炉１０内において、噴霧する金属触媒粉混合炭化水素中の金属触媒粉を構成する触媒粒子が核となり気化した炭化水素が高温状態で反応することで気相成長法により、効率的にナノカーボン１７が生成、成長する。
【００５２】
第５の実施形態のナノカーボン生成炉によれば、金属触媒粉混合炭化水素注入ノズル３３に連結した金属触媒粉混合炭化水素分散メッシュ３４をナノカーボン生成炉内の電気ヒータ１３の直近まで下げ、加熱炉容器１１内に噴霧するエタノール、メタノール、バイオエタノール、各種アルコール、灯油等の炭化水素油等に微量の金属触媒粉を混合した液体状態の炭化水素を予めナノカーボン生成炉内で加熱し、ガス状態として金属基板表面に連続的に噴霧する構成になっている。従って、加熱炉容器１１内の温度が下がることなく、加熱炉容器１１内でのナノカーボン生成反応が促進され、ナノカーボンの生成速度が速まり、生成効率が高まるだけでなく、電気ヒータ１３の設定温度を低めに設定しても加熱炉容器１１内を５５０〜７００℃の範囲に保持することができるため、ナノカーボン生成炉１０の加熱温度を下げることができ、ナノカーボン生成効率を高めた状態でナノカーボンを連続的に安定的に生成、回収することができる。
【００５３】
（第６の実施形態）
図５は、本発明の第６の実施形態に係る縦型方式のナノカーボン生成炉の概略図である。なお、図１，２、３、４と同部材は同符番を付して説明を省略する。  
図中の符番３５は、酸成分を含む金属触媒粉混合炭化水素を生成炉内に噴霧する為の金属触媒粉混合炭化水素注入ノズルを示す。また、符番３６は、電気ヒータ１３の直近まで下げられた、酸成分を含む金属触媒粉混合炭化水素を通す為の炭化水素分散メッシュを示す。
【００５４】
図５のナノカーボン生成炉１０は、図１，図２，図３，図４のナノカーボン生成炉と基本的な構成は同様である。しかし、図５では、還元雰囲気のナノカーボン生成炉１０内に噴霧する酸成分を含む金属触媒粉混合炭化水素を液体状態でナノカーボン生成炉内に噴霧するようにし、金属触媒粉の表面から金属微粒子内が腐食して粒子が剥離しやすくすることで、加熱炉容器１１内の反応を促進させるようにしたことを特徴とする。
【００５５】
酸成分を含む金属触媒粉混合炭化水素としては、エタノール、メタノール、バイオエタノール、各種アルコール、灯油等の炭化水素油等に酢酸、塩酸等の酸を微量混ぜることで酸性にした炭化水素液に微量の金属触媒粉を混合した液体、バイオマスオイル等の酸性の炭化水素液に微量の金属触媒粉を混合した液体等が挙げられる。こうした酸成分を含む金属触媒粉混合炭化水素を液体状態で噴霧してナノカーボン生成炉内で気化させることにより、加熱炉容器１１内に金属触媒粉混合炭化水素を連続的に均一に噴霧して反応させ、ナノカーボンを生成できるようにするものである。
【００５６】
図５のナノカーボン生成炉１０において、加熱炉容器１１内に噴霧された液体状態の酸成分を含む金属触媒粉混合炭化水素が高温状態で反応することで気相成長法により、効率的にナノカーボンが生成、成長する。
【００５７】
第６の実施形態のナノカーボン生成炉によれば、金属触媒粉混合炭化水素注入ノズル３５に連結した金属触媒粉混合炭化水素分散メッシュ３６をナノカーボン生成炉内の電気ヒータ１３の直近まで下げ、加熱炉容器１１内に噴霧する酸成分を含む液体状態の金属触媒粉混合炭化水素を予めナノカーボン生成炉内で加熱し、ガス状態として金属基板表面に連続的に噴霧する構成になっている。従って、加熱炉容器１１内の温度が下がることなく、加熱炉容器１１内におけるナノカーボン生成反応が促進され、ナノカーボン１７の生成効率が高まるだけでなく、電気ヒータ１３の設定温度を低めに設定しても金属基板表面を５００〜７００℃の範囲に保持することができる。そのため、ナノカーボン生成炉１０の加熱温度を下げることができ、ナノカーボン生成効率を高めた状態でナノカーボンを連続的に安定的に生成、回収することができる。
【００５８】
（第７の実施形態）  
図６は、本発明の第７の実施形態に係る縦型方式のナノカーボン生成炉の概略図である。なお、図１，２、３、４、５と同部材は同符番を付して説明を省略する。  
図中の符番３７は、ナノカーボン生成炉内に水素を連続的に或いは間欠的に注入するための水素注入ノズルを示し、金属触媒粉混合炭化水素注入ノズル１５の近くに配置されている。  
図６のナノカーボン生成炉は、還元雰囲気のナノカーボン生成炉１０の加熱炉容器１１内に噴霧する金属触媒粉混合炭化水素を金属触媒粉混合炭化水素注入ノズル１５から噴霧するだけでなく、水素も水素注入ノズル３７から噴霧することで金属触媒粉を活性化させることを特徴とする。
【００５９】
金属触媒粉混合炭化水素注入ノズル１５と水素注入ノズル３７の位置は、ナノカーボン生成炉１０の設計形状によるが、ナノカーボン生成炉１０の加熱炉容器１１内上側とし、加熱炉容器１１内の上部から噴霧された金属触媒粉混合炭化水素、水素がナノカーボン生成炉内の加熱炉容器１１内にそれぞれ単独で注入しても加熱炉容器１１内で混合した後に反応してナノカーボンを成長させるに最適な位置を調整できるようにするとよい。
【００６０】
第７の実施形態のナノカーボン生成炉によれば、噴霧する金属触媒粉混合炭化水素中の金属触媒粉を構成する触媒粒子が核となり炭化水素だけでなく水素も噴霧され高温状態で反応することで、炭化水素だけ噴霧され高温状態で反応する場合と比べて、気相成長法によってより効率的にナノカーボン１７が生成、成長する。加熱炉容器１１内は均一に加熱されるとともに、炭化水素と水素が均一に噴霧されることで、加熱炉容器１１内で斑なく均一にナノカーボン１７が生成、成長できる。これにより、ナノカーボン１７を連続的に製造することができる。
【００６１】
（第８の実施形態）  
図８は、本発明の第８の実施形態に係る縦型方式のナノカーボン生成炉の概略図である。なお、図１，２、３、４、５、６と同部材は同符番を付して説明を省略する。  
図中の符番３８は、ナノカーボン生成炉内に水蒸気を連続的に或いは間欠的に注入するための水蒸気注入ノズルを示し、金属触媒粉混合炭化水素注入ノズル１５の近くに配置されている。
【００６２】
図８のナノカーボン生成炉１０は、還元雰囲気のナノカーボン生成炉１０の加熱炉容器１１内に噴霧する金属触媒粉混合炭化水素を金属触媒粉混合炭化水素注入ノズル１５から噴霧するだけでなく、水蒸気も水蒸気注入ノズル３８から噴霧することで金属触媒粉を活性化させることを特徴とする。
【００６３】
図８において、金属触媒粉混合炭化水素注入ノズル１５と水蒸気注入ノズル３８の位置は、ナノカーボン生成炉の設計形状によるが、ナノカーボン生成炉１０の加熱炉容器１１内上側とし、加熱炉容器１１内の上部から噴霧された金属触媒粉混合炭化水素、水蒸気がナノカーボン生成炉内の加熱炉容器１１内にそれぞれ単独で注入しても加熱炉容器１１内で混合した後に反応してナノカーボンを成長させるに最適な位置を調整できるようにする。また、水蒸気を連続的に或いは間欠的に均一に噴霧できる水蒸気注入ノズル３８から水蒸気に切り替えて水素も注入できるようにしてもよい。
【００６４】
第８の実施形態のナノカーボン生成炉によれば、噴霧する金属触媒粉混合炭化水素中の金属触媒粉を構成する触媒粒子が核となり炭化水素だけでなく水蒸気も噴霧され高温状態で反応することで、炭化水素だけ噴霧され高温状態で反応する場合と比べて、気相成長法によってより効率的にナノカーボン１７が生成、成長する。加熱炉容器１１内は均一に加熱されるとともに、炭化水素と水蒸気が均一に噴霧されることで、加熱炉容器１１内で斑なく均一にナノカーボン１７が生成、成長できる。これにより、ナノカーボン１７を連続的に製造することができる。
【００６５】
（第９の実施形態）  
図７は、本発明の第９の実施形態に係る縦型方式のナノカーボン生成炉である。なお、図１，２、３、４、５、６、７と同部材は同符番を付して説明を省略する。  
第９の実施形態に係るナノカーボン生成炉は、図７に示すように、加熱炉容器１１内の表面と掻き落とし機構２４の一構成である掻取り羽根２３ａの縁部との隙間距離Δａを調整可能としたことを特徴とする。
【００６６】
掻き落とし機構２４は、前述したように、ナノカーボン生成炉１０の加熱炉容器１１内表面に直接接触せず、加熱炉容器１１近傍から成長したナノカーボン１７のみを掻き落とすことができるように設計したものである。ここで、掻き落とし機構２４の掻取り羽根２３ａは加熱炉容器１１内表面には直接接触させず、金属触媒粉を構成する触媒粒子が核となり成長したナノカーボン１７のみを掻き落とすように構成されている。そうでないと、加熱炉容器１１内表面に付着した金属触媒粉の金属微粒子も掻き落とすことになる。その結果、生成したナノカーボン１７中に金属不純物が混入しナノカーボン１７の純度が低下するだけでなく、加熱炉容器１１内表面に金属を設置する場合にはその金属がそぎ落とされ、ナノカーボン１７の連続生成速度の低下を招き、ナノカーボン１７の生成効率が低下する。
【００６７】
加熱炉容器１１内表面と掻き落とし機構２４の一構成である掻取り羽根２３ａの縁部との隙間距離Δａを調整する構造としては、ナノカーボン生成炉１０の設計に合わせて以下に示すような様々な構造、方式が考えられる。  
１）加熱炉容器１１の内面を均一に掻き取る構造に合わせて、掻き落とし機構２４は掻取り羽根２３ａの根元を回転駆動軸２１にねじを取り付け、このねじを回転させることでアーム長さＨ（回転駆動軸２１の中心と掻取り羽根２３ａの縁部間の距離）を微調整する方法。  
２）掻き落とし機構２４の掻取り羽根２３ａの回転駆動軸２１側に掻取り羽根２３ａ取り付け冶具５１を設置し、その取り付け冶具設置５１の高さｈを調整することでアーム長さＨを微調整する方法。  
３）掻取り羽根２３ａのアームの角度を微調整することでアーム長さＨを微調整する方法。  
４）掻取り羽根２３ａの先端の角度を微調整することで加熱炉容器１１内表面と掻き落とし棒との隙間距離Δａを微調整する方法。
【００６８】
第９の実施形態のナノカーボン生成炉によれば、加熱炉容器１１内表面近傍の金属微粒子を掻き取ることなく、加熱炉容器１１内表面上から或る一定厚さ以上に成長してその自重で加熱炉容器１１内表面から剥離しきれないナノカーボン１７を定期的に強制的にナノカーボン生成炉１０の下部に流下させ、ナノカーボン生成炉１０の加熱炉容器１１下流から安定的に排出することができ、ナノカーボン１７を連続的に製造することができる。
【００６９】
また、図７に示すように、掻き落とし機構２４の回転駆動軸２１の下側（加熱炉容器１１の下側）の部分に落下してくる生成ナノカーボンが堆積・ブリッジするのを防止するために掻き落とし羽根２３ｂを設置することにより、回転駆動軸２１が回転することで、落下してブリッジしやすい生成ナノカーボンを掻き落とし羽根２３ｂでナノカーボン生成炉１０下部の生成ナノカーボン排出ノズル１８近傍表面を掻き取ることができる。これにより、生成ナノカーボンの掻き取り、掻き落としと同時に生成ナノカーボンの排出ブリッジ防止も効果的に行うことができる。
【００７０】
なお、上記ナノカーボン生成炉は、縦型方式とし、電気ヒータから加熱する還元雰囲気のナノカーボン生成炉内の加熱炉容器の内面を加熱するようにしている。しかし、加熱源は電気ヒータに限らず、装置、プラント等の排熱を利用する熱風等を利用し、ナノカーボン生成炉全体の効率、システム全体の効率化を図るようにしてもよい。
【００７１】
（第１０の実施形態）  
図９は、本発明の第１０の実施形態に係る縦型方式のナノカーボン生成炉の概略図である。なお、図１，２，８と同部材は同符番を付して説明を省略する。  
図中の符番３９は、ナノカーボン生成炉１０内の前記加熱炉容器１１内面の表面温度
Ｔ１を計測する第１の表面温度計であり、符番４０は掻取り機構２４の一構成である掻取り羽根２３ａの縁部の温度Ｔ２を計測する第２の表面温度計である。なお、図中の符番４１は熱電対を示す。図９のナノカーボン生成炉１０は、こうした表面温度計３９，４０によりナノカーボン生成炉１０内の前記加熱炉容器１１内面の表面温度を、金属触媒粉混合炭化水素を連続的に均一に噴霧する状態で５５０〜７００℃の範囲に正確に設定できるようにすることを特徴とする。
【００７２】
ナノカーボン生成炉１０の加熱炉容器１１の内面表面を均一に加熱し、ナノカーボン生成に最適な温度を常時キープすることが重要である。それには、ナノカーボン生成炉１０内の加熱炉容器１１の外側のヒータ温度を計測するだけでは不十分で、ナノカーボン生成炉１０内の加熱炉容器１１の表面温度を正確に計測し、それによりナノカーボン生成炉１０内の外側のヒータ温度を厳密に制御することが重要となる。ナノカーボン生成炉１０内の加熱炉容器１１の表面温度が、炭化水素を連続的に均一に噴霧する状態で５５０〜７００℃の範囲よりも低いとナノカーボンは生成しない。一方、５５０〜７００℃の範囲よりも高いと、カーボンの煤が生成しナノカーボンは生成しなくなる。この為、ナノカーボン生成炉１０内の加熱炉容器１１の表面温度が金属触媒粉混合炭化水素を連続的に均一に噴霧する状態で５５０〜７００℃の範囲に正確に設定することがナノカーボンの生成効率、生成純度を高める決め手となる。ナノカーボン生成炉１０内の加熱炉容器１１の表面温度を正確に計測し、それによりナノカーボン生成炉１０内の外側の加熱炉容器１１のヒータ温度を厳密に制御することで、ナノカーボンの生成効率、生成純度を高めることができる。これにより、良質で純度の高いナノカーボンを連続的に製造することができる。
【００７３】
第１０の実施形態のナノカーボン生成炉によれば、ナノカーボン生成炉１０内の加熱炉容器１１の表面温度Ｔ１を計測する第１の表面温度計３９、及び掻取り機構２４の一構成である掻取り羽根２３ａの縁部の温度Ｔ２を計測する第２の表面温度計４０を設けることにより、ナノカーボン生成炉１０内の加熱炉容器１１の表面温度を正確に計測し、ナノカーボン生成炉１０内の外側のヒータ温度を厳密に制御することで、ナノカーボンの生成効率、生成純度を高めることができる。従って、良質で純度の高いナノカーボンを連続的に製造することができる。
【００７４】
（第１１の実施形態）  
図１０は、本発明の第１１の実施形態に係る縦型方式のナノカーボン生成炉の概略図である。なお、図１，２と同部材は同符番を付して説明を省略する。  
図中の符番４１，４２は、生成ナノカーボン排出ノズル１８の下部に夫々設けられた上部ダンパー、下部ダンパーを示す。下部ダンパー４２の下部には、生成ナノカーボンを収容するナノカーボン回収容器４３が配置されている。
【００７５】
上部ダンパー４１及び下部ダンパー４２の動作は、まず上部ダンパー４１、下部ダンパー４２を全閉とした後、上部ダンパー４１を開にし、上部ダンパー４１と下部ダンパー４２の間に生成ナノカーボンを溜める。更に、上部ダンパー４１を全閉、下部ダンパー４２を開にすることにより、ナノカーボン生成炉１０内部と生成ナノカーボン回収容器４３とを縁を切った状態で生成ナノカーボンを回収する。また、生成ナノカーボン回収容器４３内の空気がナノカーボン生成炉１０内に混入しないよう、上部ダンパー４１と下部ダンパー４２の間に不活性ガスを間欠的に注入するようなことも、設計・運用上逐次行い、安定的なナノカーボン払出しが行えるようにする。
【００７６】
第１１の実施形態のナノカーボン生成炉によれば、生成ナノカーボン排出ノズル１８の下部に上部ダンパー４１、下部ダンパー４２を夫々設けるとともに、下部ダンパー４２の下部に生成ナノカーボン回収容器４３を設けることにより、ナノカーボン生成炉１０のナノカーボン払出しを安定的に確実に行うことができるコンパクトなナノカーボン生成炉が得られる。
【００７７】
なお、図１０ではロータリーバルブの設置を省略しているが、上下２段のダブルダンパー（上部ダンパー４１、下部ダンパー４２）の上側、或いは下側にロータリーバルブを設置することも可能である。  
また、ナノカーボン生成炉の内部は運転中、還元雰囲気を確保しなくてはならず、外部との気密性を十分確保する為のシール構造等について考慮すべきことは言うまでもない。  更に、ナノカーボン生成炉の下部にはロータリーバルブ等を設置することで下部に落ちた生成ナノカーボンを安定的に払い出すことも可能であるが、その場合も、外部とのシール性能を高める為に、下部に上下２段のダブルダンパー（上部ダンパー、下部ダンパー）を設置し、その下部にナノカーボン回収容器等を設置して回収するようにする。
【００７８】
（第１２の実施形態）  
第１２の実施形態に係る縦型方式のナノカーボン生成炉は、図１０のナノカーボン生成炉と基本的に同じ構成であるので、図１０を参照して説明する。なお、図１，２，１０と同部材は同符番を付して説明を省略する。  
第１２の実施形態では、金属触媒粉混合炭化水素中に微量混合させる金属触媒粉は、鉄の純度の高い鉄粉もしくは鉄を含んだ炭素鋼の高い鉄粉であることを特徴とする。
【００７９】
第１２の実施形態のナノカーボン生成炉によれば、金属触媒粉混合炭化水素中に微量混合させる金属触媒粉は、鉄の純度の高い鉄粉もしくは鉄を含んだ炭素鋼の高い鉄粉を用いることにより、ニッケル合金、プラチナ等の貴金属を使用することなく、低コストで手軽に高品質のナノカーボンを生成することができる。また、鉄の純度の高い鉄粉もしくは鉄を含んだ炭素鋼の高い鉄粉の製品規格は画一であるので、常に安定した純度および安定性の高い高品質のナノカーボンを低コストで手軽に効率よく量産することができる。
【００８０】
なお、上述したような掻取り機構を取り付ければ、ナノカーボン生成炉１０内の外側の加熱炉容器１１の内面から或る一定厚さ以上に成長してその自重でナノカーボンを定期的に強制的にナノカーボン生成炉の下部に流下させ、ナノカーボン生成炉の下流から安定的に排出することができ、ナノカーボンを連続的に製造することができる。
【００８１】
以上に説明したように、ナノカーボン生成炉１０内の外側の加熱炉容器１１の内面から或る一定厚さ以上に成長しその自重で剥離、自然落下したカーボンナノチューブ等のナノカーボンは生成炉の下部に流下し、ナノカーボン生成炉の下流から排出することにより、ナノカーボンを連続的に製造できる。また、ナノカーボン生成炉１０内の外側の加熱炉容器１１の内面から或る一定厚さ以上に成長してその自重で金属基板から剥離しきれないナノカーボンを定期的に強制的に生成炉の下部に流下させ、生成炉の下流から安定的に排出することができ、ナノカーボンを連続的に製造することができるので、純度および安定性の高い高品質のナノカーボンを低コストで手軽に効率よく量産することができる。
【００８２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。具体的には、上記実施形態では、掻取り機構の掻取り羽根は板状であるが、軽いナノカーボンを掻き取るので針金状の掻取り部材であってもよい。更に、異なる実施形態に亘る構成要素を適宜組み合せてもよい。
【図面の簡単な説明】
【００８３】
【図１】本発明の第１の実施形態に係るナノカーボン生成炉の概略図。
【図２】本発明の第２、第３の実施形態に係るナノカーボン生成炉の概略図。
【図３】本発明の第４の実施形態に係るナノカーボン生成炉の概略図。
【図４】本発明の第５の実施形態に係るナノカーボン生成炉の概略図。
【図５】本発明の第６の実施形態に係るナノカーボン生成炉の概略図。
【図６】本発明の第７の実施形態に係るナノカーボン生成炉の概略図。
【図７】本発明の第９の実施形態に係るナノカーボン生成炉の概略図。
【図８】本発明の第８の実施形態に係るナノカーボン生成炉の概略図。
【図９】本発明の第１０，第１３の実施形態に係るナノカーボン生成炉の概略図。
【図１０】本発明の第１１,第１２の実施形態に係るナノカーボン生成炉の概略図。
【図１１】従来のＣＶＤ法によるナノカーボン製造方法の説明図。
【図１２】従来の基板法によるナノカーボン製造方法の説明図。
【符号の説明】
【００８４】
１０…ナノカーボン生成炉、１１…加熱炉容器、１２…金属基板、１３…電気ヒータ（加熱源）、１４…保温材、１５，３１，３３，３５…金属触媒粉混合炭化水素注入ノズル、１６，３２，３４，３６…金属触媒粉混合炭化水素分散メッシュ、１７…生成ナノカーボン、１８…生成ナノカーボン排出ノズル、２１…回転駆動軸、２２…駆動軸回転モータ、２３ａ，２３ｂ…掻取り羽根、２４…掻取り機構、３７…水素注入ノズル、３８…水蒸気注入ノズル、３９，４０…表面温度計、４１…上部ダンパー、４２…下部ダンパー、４３…生成ナノカーボン回収容器。
【図１】
2010052957.tif 000003
【図２】
2010052957.tif 000004
【図３】
2010052957.tif 000005
【図４】
2010052957.tif 000006
【図５】
2010052957.tif 000007
【図６】
2010052957.tif 000008
【図７】
2010052957.tif 000009
【図８】
2010052957.tif 000010
【図９】
2010052957.tif 000011
【図１０】
2010052957.tif 000012
【図１１】
2010052957.tif 000013
【図１２】
2010052957.tif 000014